Tiを含む水溶液中で、金属Tiの陽極を用いて陰極電解処理を行って、鋼板面にTiを含む密着性皮膜を形成することを特徴とする表面処理鋼板の製造方法。Tiを0008~007モルl含み、さらに、Co、Fe、Ni、V、Cu、MnおよびZnのうちから選ばれた少なくとも一種の金属を、その合計でTiに対するモル比で001~10含む水溶液を用いることを特徴とする請求項1に記載の表面処理鋼板の製造方法。鋼板面と密着性皮膜の間に、Ni層、Sn層、FeNi合金層、FeSn合金層およびFeNiSn合金層のうちから選ばれた少なくとも一層からなる耐食性皮膜を形成することを特徴とする請求項1から3のいずれか1項に記載の表面処理鋼板の製造方法。しかしながら、特許文献1に記載された製造方法では、長時間連続して陰極電解処理を行うと、密着性皮膜のTi含有量が減少するため、優れた湿潤樹脂密着性が得られない場合がある。本発明は、Tiを含有する水溶液中で陰極電解処理を行って、Tiを含む密着性皮膜を形成するに際し、長時間連続して陰極電解処理を行っても、密着性皮膜のTi含有量が減少することのない表面処理鋼板の製造方法を提供することを目的とする。本発明者等は、上記の目的とする表面処理鋼板の製造方法について鋭意検討を行った結果、Tiを含む水溶液中で、金属Tiの陽極を用いて陰極電解処理を行うことが効果的であることを見出した。本発明は、このような知見に基づきなされたもので、Tiを含む水溶液中で、金属Tiの陽極を用いて陰極電解処理を行って、鋼板面にTiを含む密着性皮膜を形成することを特徴とする表面処理鋼板の製造方法を提供する。本発明である表面処理鋼板の製造方法では、Tiを0008~007モルl含み、さらに、Co、Fe、Ni、V、Cu、MnおよびZnのうちから選ばれた少なくとも一種の金属を、その合計でTiに対するモル比で001~10含む水溶液を用いることが好ましい。さらに、鋼板面と密着性皮膜の間に、Ni層、Sn層、FeNi合金層、FeSn合金層およびFeNiSn合金層のうちから選ばれた少なくとも一層からなる耐食性皮膜を形成することが好ましい。本発明により、Tiを含有する水溶液中で陰極電解処理を行って、Tiを含む密着性皮膜を形成するに際し、長時間連続して陰極電解処理を行っても、密着性皮膜のTi含有量が減少することのない表面処理鋼板を製造できるようになった。本発明の製造方法で製造された表面処理鋼板は、ラミネート鋼板とし、缶や缶蓋に加工してレトルト雰囲気に暴露しても、樹脂の剥離が生ぜず、湿潤樹脂密着性に極めて優れている。また、ティンフリー鋼板の代替材として問題がなく、油、有機溶剤、塗料などを内容物とする容器に樹脂をラミネートすることなく使用できる。上述したように、Tiを含む水溶液中で長時間連続して陰極電解処理を行うと、密着性皮膜のTi含有量が減少するため、優れた湿潤樹脂密着性が得られない場合がある。本発明者等がその原因を究明したところ、密着性皮膜の形成とともに水溶液中のTi濃度が減少するためであることが明らかになった。そこで、Tiを含む水溶液中で、金属Tiの陽極を用いて陰極電解処理を行って、陽極の金属Tiから水溶液中へのTiの溶出を図れば、長時間連続して処理を行っても、水溶液中のTi濃度の減少を防止できることになる。なお、本発明における密着性皮膜とは、その上に樹脂をラミネートしてラミネート鋼板とし、缶や缶蓋に加工してレトルト雰囲気に暴露しても、樹脂の剥離が生じないような密着性に優れた皮膜のことを意味する。Tiを含む水溶液としては、Tiを0008~007モルl、好ましくは002~005モルl含み、さらに、Co、Fe、Ni、V、Cu、MnおよびZnのうちから選ばれた少なくとも1種の金属を、Tiに対してモル比で001~10、好ましくは01~25含む水溶液を用いることが、より緻密で、表面の凹凸がより均一に分布した密着性皮膜を形成し、より優れた湿潤樹脂密着性を得る上で好ましい。Tiを含む水溶液種としては、フルオロチタン酸イオンを含む水溶液、またはフルオロチタン酸イオンおよびフッ素塩を含む水溶液が好適である。フルオロチタン酸イオンを与える化合物としては、フッ化チタン酸、フッ化チタン酸アンモニウム、フッ化チタン酸カリウムなどを用いることができる。フッ素塩としては、フッ化ナトリウム、フッ化カリウム、フッ化銀、フッ化錫などを用いることができる。特に、フッ化チタン酸カリウムを含む水溶液中で、あるいはフッ化チタン酸カリウムおよびフッ化ナトリウムを含む水溶液中で、鋼板を陰極電解処理する方法は、効率良く均質な皮膜を形成することが可能であり好適である。また、Co、Fe、Ni、V、Cu、MnおよびZnを含むイオンを与える化合物としては、硫酸コバルト、塩化コバルト、硫酸鉄、塩化鉄、硫酸ニッケル、硫酸銅、酸化硫酸バナジウム、硫酸亜鉛、硫酸マンガンなどを用いることができる。さらに、Tiが0008~007モルl、好ましくは002~005モルlとし、Co、Fe、Ni、V、Cu、MnおよびZnのうちから選ばれた少なくとも1種の金属の量を合計でTiに対してモル比で001~10、好ましくは01~25とするには、水溶液中のTiと金属の質量比を調整すればよい。陰極電解処理は、電流密度5~20Adm2、電解時間2~10secの条件で行うことが好ましい。ラミネート鋼板として缶に用いられたとき、引っ掻きなどで部分的に樹脂が欠落した場合でも、缶の内容物などに侵されて穴開きが生ずることのないより優れた耐食性を付与するために、鋼板面と密着性皮膜の間に、Ni層、Sn層、FeNi合金層、FeSn合金層およびFeNiSn合金層のうちから選ばれた少なくとも一層からなる耐食性皮膜を形成することが好ましい。この耐食性皮膜は、含有される金属元素に応じた公知の方法で形成できる。なお、本発明における耐食性皮膜とは、上記のような耐食性のより優れた皮膜のことを意味する。形成される密着性皮膜のTi含有量は、鋼板の片面あたり3~200mgm2とすることが好ましい。これは、Ti含有量が3mgm2以上で湿潤樹脂密着性改善の効果が十分に得られ、200mgm2を超えるとさらなる湿潤樹脂密着性の向上が望めず、コスト高となるためである。なお、密着性皮膜のTi含有量は水溶液中のTi濃度、電流密度、電気量、pH、温度などによって制御できる。また、密着性皮膜には、Oを含有させることが好ましい。Oを含有させることによりTiの酸化物を主体とする皮膜となり湿潤樹脂密着性に寄与するためである。なお、密着性皮膜のTiやCo、Fe、Ni、V、Cu、MnおよびZnの含有量の測定は、蛍光X線による表面分析により行うことができる。また、O量については、特に規定しないが、XPSによる表面分析でその存在を確認することができる。本発明である表面処理鋼板の製造方法で製造された表面処理鋼板上に、樹脂フィルムをラミネートしてラミネート鋼板とすることができる。樹脂フィルムとしては、特に限定はなく、各種熱可塑性樹脂や熱硬化性樹脂からなるフィルムを挙げることができる。例えば、ポリエチレン、ポリプロピレン、エチレンプロピレン共重合体、エチレン酢酸ビニル共重合体、エチレンアクリルエステル共重合体、アイオノマー等のオレフィン系樹脂フィルム、またはポリブチレンテレフタラート等のポリエステルフィルム、もしくはナイロン6、ナイロン66、ナイロン11、ナイロン12等のポリアミドフィルム、ポリ塩化ビニルフィルム、ポリ塩化ビニリデンフィルム等の熱可塑性樹脂フィルムの未延伸または二軸延伸したものを用いることができる。積層の際に接着剤を用いる場合は、ウレタン系接着剤、エポキシ系接着剤、酸変性オレフィン樹脂系接着剤、コポリアミド系接着剤、コポリエステル系接着剤等が好ましい。さらに、フェノールエポキシ、アミノエポキシ等の変性エポキシ塗料、塩化ビニル酢酸ビニル共重合体、塩化ビニル酢酸ビニル共重合体けん化物、塩化ビニル酢酸ビニル無水マレイン酸共重合体、エポキシ変性、エポキシアミノ変性、エポキシフェノール変性ビニル塗料または変性ビニル塗料、アクリル塗料、スチレンブタジェン系共重合体等の合成ゴム系塗料等の熱可塑性または熱硬化性塗料の単独または2種以上の組み合わせて用いることもできる。樹脂被覆層の厚みは3~50μm、特に5~40μmの範囲にすることが望ましい。厚みが上記範囲を下回ると耐食性が不十分となり、厚みが上記範囲を上回ると加工性の点で問題が生じやすいためである。表面処理鋼板へのラミネート層の形成は任意の手段で行うことができる。例えば、押出コート法、キャストフィルム熱接着法、二軸延伸フィルム熱接着法等により行うことができる。まず、ティンフリー鋼板の製造のために使用される冷間圧延ままの低炭素鋼の冷延鋼板の両面に、表2、3に示す陰極電解処理の条件で連続陰極電解処理を行い、乾燥して密着性皮膜を形成し、表面処理鋼板No1~18を作製した。このとき、表面処理鋼板No1~11は、陽極に金属Tiを用いて電解処理を行った本発明例であり、表面処理鋼板No12~18は、陽極に酸化イリジウムを用いて電解処理を行った比較例である。また、表1に示すめっき浴a、bを用いて、次のA~Dの方法により耐食性皮膜を形成した後、表4に示す陰極電解処理の条件で連続陰極電解処理を行い、乾燥して密着性皮膜を形成し、表面処理鋼板No19~29を作製した。このとき、陰極電解処理は陽極に金属Tiを用いて行った。A:冷延鋼板を700°C程度で焼鈍して、伸び率15の調質圧延を行った後、アルカリ電解脱脂し、硫酸酸洗を施した後、めっき浴aを用いてNiめっき処理を施しNi層からなる耐食性皮膜を形成。B:冷延鋼板をアルカリ電解脱脂し、めっき浴aを用いてNiめっき処理を施した後、10volH290volN2雰囲気中で、700°C程度で焼鈍して、Niめっきを拡散浸透させた後、伸び率15の調質圧延を行い、FeNi合金層からなる耐食性皮膜を形成。C:冷延鋼板をアルカリ電解脱脂し、めっき浴aを用いてNiめっきを施した後、10volH290volN2雰囲気中で、700°C程度で焼鈍して、Niめっきを拡散浸透させ、伸び率15の調質圧延を行った後、脱脂、酸洗し、めっき浴bを用いてSnめっき処理を施し、錫の融点以上に加熱保持する加熱溶融処理を施し、FeNiSn合金層とこの上層のSn層からなる耐食性皮膜を形成。D:冷延鋼板をアルカリ電解脱脂し、条件Aと同様に焼鈍、調質圧延した後、めっき浴bを用いてSnめっきを施した後、錫の融点以上に加熱保持する加熱溶融処理を施し、FeSn合金層とこの上層のSn層からなる耐食性皮膜を形成。C、Dの処理においては、加熱溶融処理によりSnめっきの一部もしくは全てを合金化した。そして、耐食性皮膜のNiやSnの含有量を、蛍光X線分析法により、それぞれ予め含有量を化学分析して求めた検量板と比較して求めた。また、各表面処理鋼板における、連続陰極電解処理の初期段階と最終段階でサンプリングした鋼板について、密着性皮膜のTiやCo、Fe、Ni、V、Cu、MnおよびZnの含有量を求め、連続陰極電解処理中の経時変化を調査した。密着性皮膜のTi含有量は、蛍光X線分析法により、予め含有量を化学分析して求めた検量板と比較して求めた。密着性皮膜のCo、Fe、Ni、V、Cu、MnおよびZnの含有量は、蛍光X線分析法、ならびに化学分析、オージェ電子分光分析および二次イオン質量分析から適宜測定方法を選択して求め、密着性皮膜に含有されるTiに対するCo、Fe、Ni、V、Cu、MnおよびZnの質量比を評価した。Oは、No1~29のすべてについてXPSによる表面分析でその存在を確認できた。これらの表面処理鋼板No1~29の両面に、延伸倍率31×31、厚さ25μm、共重合比12モル、融点224°Cのイソフタル酸共重合ポリエチレンテレフタラートフィルムを用い、樹脂フィルムのBO値が150になるようなラミネート条件、すなわち鋼板の送り速度40mmin、ゴムロールのニップ長17mm、圧着後水冷までの時間1secでラミネートして、ラミネート鋼板No1~29を作製した。ここで、樹脂フィルムのBO値とは、X線源としてCu管球を用いて測定した2θ26°近傍に観察されるPET面のX線回折強度のことである。また、ニップ長とは、ゴムロールと鋼板が接する部分の搬送方向の長さのことである。そして、連続陰極電解処理の初期段階と最終段階でサンプリングした表面処理鋼板を用いたラミネート鋼板No1~29について、下記の湿潤樹脂密着性および耐食性の評価を行った。湿潤樹脂密着性:温度130°C、相対湿度100のレトルト雰囲気における180°ピール試験により湿潤樹脂密着性の評価を行った。180°ピール試験とは、図1のに示すようなフィルム2を残してラミネート鋼板1の一部3を切り取った試験片を用い、図1のに示すように、試験片の一端に重り4を付けてフィルム2側に180°折り返して30min間放置して行うフィルム剥離試験のことである。そして、図1のに示す剥離長5を測定して評価し、各ラミネート鋼板について表裏二面の剥離長の平均を求めた。剥離長5は小さいほど、湿潤樹脂密着性が良好であるといえるが、剥離長5が10mm未満であれば、本発明の目的とする優れた湿潤樹脂密着性が得られていると評価した。耐食性:ラミネート鋼板のラミネート面にカッターナイフを用い鋼板素地に達するカットを交差して施し、15質量NaCl水溶液と15質量クエン酸水溶液を同量ずつ混合した試験液80mlに浸漬し、55°Cで9日間放置して、カット部の耐食性を次のように評価し、○であれば耐食性が良好であるとする。○:n2とも腐食なし×:n2の1以上において腐食あり結果を表5に示す。本発明例であるラミネート鋼板No1~11では、連続陰極電解処理の初期段階と最終段階、いずれにおいても優れた湿潤樹脂密着性が得られる。これに対し、比較例であるラミネート鋼板No12~18では、電解処理の初期段階では優れた湿潤樹脂密着性が得られるが、最終段階ではTi含有量が減少し、湿潤樹脂密着性が劣る。また、A~Dのめっき処理により耐食性皮膜を設けたラミネート鋼板No19~29では、連続陰極電解処理の初期段階と最終段階、いずれにおいても優れた湿潤樹脂密着性と耐食性が得られる。